(57)【要約】      （修正有）【課題】少なくとも２種の成分からなるモルタル材料に適合する一種の硬化剤成分を、化学的な固定成分として提供する。【解決手段】化学的な固定技術のための少なくとも２種の成分からなるモルタル材料用の硬化剤成分であって、ａ）有機樹脂成分用硬化剤としての、少なくとも１種のラジカル形成物；ｂ）水及びｃ）少なくとも１種の、水溶性で、エチレン性不飽和であって、有機樹脂成分と共重合可能な、２５℃の水中で１００ｇの水に少なくとも１０ｇ溶解する、次の一般式（Ｉ）：Ｒ２−Ａ−Ｏ−Ｒ１（Ｉ）［式中、Ｒ１は、式ＣＨ２＝ＣＨ−ＣＨ２−、ＣＨ２＝ＣＨ−ＣＯ−Ｏ−又はＣＨ２＝Ｃ（ＣＨ３）−ＣＯ−Ｏ−の基であり、Ｒ２は、水素、１〜６個の炭素原子を有するアルキル基、硫酸基又は式ＣＨ２＝ＣＨ−ＣＨ２−、ＣＨ２＝ＣＨ−ＣＯ−Ｏ−又はＣＨ２＝Ｃ（ＣＨ３）−ＣＯ−Ｏ−の基であり、及びＡは、直鎖又は分枝の、ポリオキシアルキレン基を意味する。］で表されるポリアルキレングリコール誘導体を含有していることを特徴とする硬化剤成分。【選択図】なし【特許請求の範囲】
【請求項１】
化学的な固定技術のための少なくとも２種の成分からなるモルタル材料用の硬化剤成分であって、
ａ）有機樹脂成分用硬化剤としての、少なくとも１種のラジカル形成物；
ｂ）水及び
ｃ）少なくとも１種の、水溶性で、エチレン性不飽和であって、有機樹脂成分と共重合可能な、２５℃の水中で１００ｇの水に少なくとも１０ｇ溶解する、次の一般式（Ｉ）：
【化１】
2004156013.tif 000012
〔式中、Ｒ１は、式ＣＨ２＝ＣＨ−ＣＨ２−、ＣＨ２＝ＣＨ−ＣＯ−Ｏ−又はＣＨ２＝Ｃ（ＣＨ３）−ＣＯ−Ｏ−の基であり、
Ｒ２は、水素、１〜６個の炭素原子を有するアルキル基、硫酸基又は式ＣＨ２＝ＣＨ−ＣＨ２−、ＣＨ２＝ＣＨ−ＣＯ−Ｏ−又はＣＨ２＝Ｃ（ＣＨ３）−ＣＯ−Ｏ−の基であり、及び
Ａは、直鎖又は分枝の、同種重合体又は共重合体の、必要に応じて置換されているポリオキシアルキレン基を意味する。〕
で表されるポリアルキレングリコール誘導体
を含有していることを特徴とする硬化剤成分。
【請求項２】
基Ａが、統計上及び／又はブロックにおいて基づいて、共重合体の、必要に応じて置換されているポリオキシアルキレン基を意味することを特徴とする請求項１記載の硬化剤成分。
【請求項３】
必要に応じて置換されているポリオキシアルキレン基Ａが、ポリオキシエチレン残基及び／又はポリオキシプロピレン残基から構成されていることを特徴とする請求項１又は２記載の硬化剤成分。
【請求項４】
ポリアルキレングリコール誘導体が、次の一般式（ＩＩ）〜（ＩＶ）：
【化２】
2004156013.tif 000013
2004156013.tif 000014
【化３】
2004156013.tif 000015
2004156013.tif 000016
【化４】
2004156013.tif 000017
2004156013.tif 000018
（式中、Ｒ１及びＲ２は、特許請求の範囲内記載の複数の意味を有しており、
Ｒ３、Ｒ４、Ｒ５、Ｒ６及びＲ７は、相互に無関係に、水素又は１〜６個の炭素原子を有するアルキル基であり、及び
ｎ、ｍ、ｏ及びｐは、相互に無関係に、和ｎ＋ｍ＋ｏ＋ｐ＝５〜３００の条件下で、０〜２００の値を有する整数である。）
に対応していることを特徴とする請求項１〜３の何れか１項記載の硬化剤成分。
【請求項５】
２５０〜５０００ｇ／モルのモル質量を有する、ポリエチレングリコールアリルエーテル、ポリエチレングリコールアクリレート、ポリエチレングリコールメタクリレート、メトキシポリエチレングリコール−１１００−メタクリレート、ポリエチレングリコールジメタクリレート及び／又はポリエチレングリコール−コ−プロピレングリコール−アリルエーテルを含む群から選ばれるポリアルキレングリコール誘導体が含有されていることを特徴とする請求項１〜４の何れか１項記載の硬化剤成分。
【請求項６】
ポリアルキレングリコール誘導体として、ポリエチレングリコール−７５０−アリルエーテル、ポリエチレングリコール−５０００−アリルエーテル及び／又はメトキシポリエチレングリコール−５６０−メタクリレートを含む群の代表が含有されていることを特徴とする請求項１〜５の何れか１項記載の硬化剤成分。
【請求項７】
ラジカル形成物として、過酸化物又はアゾ化合物が含有されていることを特徴とする請求項１〜６の何れか１項記載の硬化剤成分。
【請求項８】
ラジカル形成物として、有機過酸化物及び／又は有機アゾ化合物が含有されていることを特徴とする請求項７記載の硬化剤成分。
【請求項９】
ラジカル形成物として、過酸化アルキル、過酸化ジアルキル、過酸化ジアシル、アルキルヒドロペルオキシド、ヒドロペルオキシド、過炭酸塩、ペルケタール及び／又は無機過酸化物が含有されていることを特徴とする請求項８記載の硬化剤成分。
【請求項１０】
ラジカル形成物として、過酸化ジアセチル、過酸化ジ−ｐ−クロロベンゾイル、過酸化ジ−ｔ−ブチル、クモールヒドロペルオキシド、過酸化フタロイル、過酸化スクシニル、過酸化ジラウリル、過酸化アセチルシクロヘキサンスルフォニル、過安息香酸ｔ−ブチル、ｔ−ブチルペルオクトエート、過炭酸シクロヘキサン、過炭酸ビス（４−ｔ−ブチルシクロヘキシル）、過酸化シリシウム、過酸化アセチルアセトン、過酸化シクロヘキサノン、過酸化メチルエチルケトン、過酸化ジベンゾイル、過酸化ジラウロイル及び／又はアゾビスイソブチロニトリルが含有されていることを特徴とする請求項９記載の硬化剤成分。
【請求項１１】
追加の有機及び／又は無機充填剤、濃縮剤、チキソトロピー剤、非反応性の溶剤、流動性改良剤、活性化剤、橋かけ剤及び／又は安定剤が含有されていることを特徴とする請求項１〜１０の何れか１項記載の硬化剤成分。
【請求項１２】
有機又は無機充填剤として、石英、石英材料、コランダム、炭酸カルシウム、硫酸カルシウム、ガラス及び／又は有機重合体からなる粒子が含有されていることを特徴とする請求項１１記載の硬化剤成分。
【請求項１３】
充填剤粒子が、不規則な形に作られており、球形、中空の球形及び／又は繊維形状であることを特徴とする請求項１２記載の硬化剤成分。
【請求項１４】
充填剤粒子が、重合体、特に、ポリメチルメタクリレート、ポリエステル及び／又はポリアミドから構成されていることを特徴とする請求項１２又は１３記載の硬化剤成分。
【請求項１５】
ケイ酸塩、ベントナイト、ラポナイト、発熱性のケイ酸、ポリアクリレート及び／又はポリウレタンに基づく濃縮剤又はチキソトロピー剤が含有されていることを特徴とする請求項１１記載の硬化剤成分。
【請求項１６】
ａ）１〜３０重量％の、請求項７〜１０の何れか１項記載の少なくとも１種のラジカル形成物、
ｂ）５〜５０重量％の水、
ｃ）３〜５０重量％の、請求項１〜６の何れか１項記載の少なくとも１種のポリアルキレングリコール誘導体、
ｄ）０〜７０重量％の、請求項１２〜１４の何れか１項記載の少なくとも１種の充填剤、
ｅ）０〜１０重量％の、請求項１５記載の少なくとも１種の濃縮剤又はチキソトロピー剤及び
ｆ）０〜１０重量％の、非反応性の溶剤、流動性改良剤、活性化剤、橋かけ剤及び／又は安定剤を含む群の少なくとも１種の代表
が含有されていることを特徴とする請求項１〜１５の何れか１項記載の硬化剤成分。
【請求項１７】
請求項１〜１６の何れか１項記載の硬化剤成分を製造するための方法であって、少なくとも１種のラジカル形成物、水、少なくとも１種のポリアルキレングリコール誘導体、必要に応じて少なくとも１種の充填剤、必要に応じて少なくとも１種の濃縮剤又はチキソトロピー剤、及び非反応性の溶剤、流動性改良剤、活性化剤、橋かけ剤及び／又は安定剤を含む群の少なくとも１種の代表を均質に混合し、水及び場合によっては溶剤についてのポリアルキレングリコール誘導体の量を選定し、望ましい容量及び求められる流動性に合わせることを特徴とする硬化剤成分の製造方法。
【請求項１８】
請求項１〜１７の何れか１項記載の硬化剤成分の使用であって、硬化剤構成要素として、モルタル材料を２又はそれより多い成分とし、構造要素を堅い下地に固定することを特徴とする硬化剤成分の使用。
【発明の詳細な説明】
【０００１】
【発明の属する技術分野】
本発明は、化学的な固定技術を利用する、少なくとも２種の成分からなるモルタル材料用の硬化剤成分、その製造方法、及び構造要素、特に、コンクリート又は石に開けられた穴の中に埋め込まれるアンカー棒、コンクリート鉄又はこれに類するものを、堅い下地に固定するための、２又はそれより多い成分からなるモルタル材料の硬化剤構成要素としてのその使用に関する。
【０００２】
【従来の技術】
この化学的な固定技術に使われる少なくとも２種の成分からなるモルタル（接着剤）の材料（素地）は、通常、１種のコンポーネント中に、即ち、樹脂成分（コンポーネント「Ａ」）中に、例えば、不飽和のポリエステル樹脂、エポキシアクリル酸樹脂、又はその樹脂がスチロール又はモノマーのメタクリル酸のような共重合可能な、反応希釈液中に溶解可能とされているウレタンメタクリル酸樹脂のように、ラジカルな重合により硬化可能な樹脂を含有している。
【０００３】
化学的な固定技術に適しているこの種のモルタル材料に必須の第２成分、即ち、硬化剤成分（コンポーネントＢ）には、例えば、過酸化物又はアゾ化合物のように、硬化可能な樹脂の重合に必須のラジカル形成物（Ｒａｄｉｋａｌｂｉｌｄｎｅｒ、形成体）が含有されている。樹脂成分のラジカルな重合に必須とされるラジカル形成物の量は、その樹脂成分中の樹脂の量と比べると、はるかに少なく、更にその他に、過酸化物のようなラジカル形成物は、爆発的に崩壊可能とされるので、通常、硬化剤成分には、キャリア材料又は粘液質化剤が含有されており、このキャリア材料ないし粘液質化剤を用いると、硬化剤成分の容量はある適正な数値にもたらされ、また、そのラジカル形成物が爆発する危険性が少なくなる。
【０００４】
最終的には、樹脂成分及び硬化剤成分と化学的に反応する別の構成要素とを、一つ又は複数のその他のコンポーネント中に用意することも可能であり、そこにおいて、これらの構成要素は相互に隔離されていることから、早まって反応が起こることはあり得ない。
【０００５】
規定通りに使用する際、例えば、多室−容器のような別個の容器内に収められている成分、即ち、樹脂成分と硬化剤成分とが混ぜられるのは、その使用直前であり、とりわけ、これらはこの種の容器から搾り出され、静力学ミキサーを通ってこれらの構成要素は混合されると、そこにできた混合物は堅い（硬い）下地中へ挿入される。これに続いて、例えば、アンカー棒、接続用の鉄筋、コンクリート鉄、又はこれに類するものような固定要素が挿入され、そのモルタル材料がラジカル形成物の存在下で樹脂の重合により硬化する前に、モルタル材料の検量を行う。
【０００６】
【発明が解決しようとする課題】
硬化剤成分を樹脂成分と混合する際、次のような問題が生じ、即ち、硬化剤である過酸化物のようなラジカル形成物の量は、通常、樹脂成分中の樹脂の量に比べるとはるかに少なく、このことが一定の良好且つ再生可能な強度値に必須とされる均質な混合を達成することをこれらの両方の構成要素にとって困難にしている。他方、例えば、過酸化ジベンゾイルのような何らかのラジカル形成物が含有されていることは決まっているので、そのラジカル形成物を溶解するか、或いは、分散させて、全体的にかなり多量を呈するためには、多量であると樹脂成分との混合をより簡単にすることになるので、その硬化剤成分には原則として希釈剤が含有されている。これと関連して、樹脂成分の硬化剤成分との容量比率は、３：１乃至１：１であると好都合であるが、７：１乃至１：１であり、これはこの容量比に合わせるには相当量の液状担体（キャリア）材料を添加しなければならないことになることもちろんである。
【０００７】
従来の技術によれば、硬化剤成分中のラジカル形成物の流動性及び濃度乃至硬化剤成分の容量を調整するために、いわゆる粘液質化剤を用い、これは一方では、希釈剤として、また他方では、ラジカル形成物の望ましくない分解を回避させるために役立てられる。この種の粘液質化剤として、例えば、ジカルボン酸エステルのような種々の種類の非反応性軟化剤を、フタル酸ジオクチル、アジピン酸ジオクチル、又は液状のポリエステルと同様に用い、これについては独国特許公開第ＤＥ−Ａ−３２  ２６  ６０２号及び欧州特許公開第ＥＰ−Ａ−０  ４３２
０８７号明細書を参照するべく指摘しておく。
【０００８】
国際特許出願公開第ＷＯ  ９４／１９３９７号明細書によれば、粘液質化剤として液状のエポキシド又はイソシアネートのような反応性の構成要素が提案されており、これらはモルタル材料を硬化させる際、樹脂媒体中へ挿入されるが、他方、独国特許公開第ＤＥ−Ａ−４２  ３１  １６１号明細書からは有機／無機のハイブリッド系が知られており、これは粘液質化剤として水に添加することができる。しかし、両ケース共、硬化剤成分の反応性担体材料に適合している、然るべき反応パートナーが樹脂成分中に必要となる、なぜならば現在の技術水準に基づき公知となっている粘液質化剤は、ラジカルな重合によりその形成された網状構造中へ結合不可能とされているからである。
【０００９】
水を含むこのハイブリッド系のその他の欠点は、このらに基づいて定式化された硬化剤成分を使用できるのが、０℃をわずかに下がった温度に限るという点にある、なぜならば、これは凍結し易く、このことが建設現場での自由な使用を制限することになるからである。
【００１０】
化学的な固定技術のために、このように少なくとも２種の成分からなるモルタル材料の硬化剤成分を仕上げる従来の試みは、硬化させられたモルタル材料の強度特性を損なう量のキャリア材料を添加しなければならないか、又は硬化剤成分の担体材料と反応する補足的な構成要素を樹脂成分に添加しなければならないという理由から、完全には満足できる状態にないこと及び、更に従来の硬化剤成分の安定性は、結局、ラジカル形成物の崩壊を顧慮すると満足不可能であることが分かる。
【００１１】
したがって、本発明の目的は、少なくとも２種の成分からなるモルタル材料に適合する一種の硬化剤成分を、化学的な固定成分として提供することにあり、これを用いて、そのラジカル形成物に必須の流動性と濃度を達成して、硬化剤成分の安定性を確保すると同時に、追加の材料をわずかしか添加しないことにより、硬化されたモルタル材料のかなり良好な強度特性を確保することができるように、微量のラジカル形成物を所望の容量の担体材料中へ挿入することにある。
【００１２】
【発明を解決するための手段】
本発明の目的は、意外なことに下記の通り、即ち、硬化剤成分には、ラジカル形成物以外に、水と、水溶性で、エチレン性不飽和であって、しかも、有機の樹脂成分と共重合するポリアルキレングリコール誘導体とが含有されていることにより解決され得ることが分かる。
【００１３】
したがって、本発明の目的は、請求項１に記載されている通りの硬化剤成分である。下位の請求項は何れも、本発明の対象の特に好都合とされる実施の形態、これらの硬化剤成分を製造する方法、及びとりわけアンカー棒、コンクリート鉄（Ｂｅｔｏｎｅｉｓｅｎ）のような構造要素又はこれに類する構造要素を堅い下地、特に、石又はコンクリート中に硬化剤構成要素として使用することである。
【００１４】
特に、本発明は少なくとも２成分からなるモルタル材料に適合する化学的な固定技術のための硬化剤成分に関するものであり、有機の樹脂成分の硬化剤としての少なくとも１種のラジカル形成物、水、及び少なくとも１種の、水溶性で、エチレン性不飽和であって、しかも、有機の樹脂成分と共重合可能である、２５℃の水中で１００ｇの水に対して少なくとも１０グラム溶解する、下記一般式（Ｉ）、即ち、
【化５】
Ｒ２−Ａ−Ｏ−Ｒ１      （Ｉ）
〔式中、Ｒ１は、式ＣＨ２＝ＣＨ−ＣＨ２−、ＣＨ２＝ＣＨ−ＣＯ−Ｏ−又はＣＨ２＝Ｃ（ＣＨ３）−ＣＯ−Ｏ−の基であり、Ｒ２は、水素、１〜６個の炭素原子を有するアルキル基、特にメチル基、硫酸基（Ｓｕｌｆｏｎａｔｇｒｕｐｐｅ）又は式ＣＨ２＝ＣＨ−ＣＨ２−、ＣＨ２＝ＣＨ−ＣＯ−Ｏ−又はＣＨ２＝Ｃ（ＣＨ３）−ＣＯ−Ｏ−の基であり、及びＡは、直鎖又は分枝の、同種重合体又は共重合体の、場合によっては、置換されているポリオキシアルキレン基を意味している。〕
で表されるポリアルキレングリコール誘導体を含有していることを特徴としている。
【００１５】
【発明の実施の形態】
基Ａの場合、同種重合体又は共重合体のポリオキシアルキレン基であると好都合であり、これらは、エチレンオキシド乃至プロピレンオキシドの同種（ホモ）重合又は共重合により形成済みであり、その際、共重合体の場合には、エチレンオキシド基乃至プロピレンオキシド基が統計上、又はブロックとして、或いは同じく混合されたブロック形式で呈示可能とされている。ポリオキシエチレン基の場合、これらは下記の式、即ち、
【化６】
2004156013.tif 000002
により再現可能と考えられる。
【００１６】
同種重合体のポリオキシプロピル残基の場合、基Ａは下記の式、即ち、
【化７】
2004156013.tif 000003
により再現可能である。
【００１７】
好都合とされる実施例によれば、基Ａを代表しているのは、統計上及び／又はブロック構造において基づいて、共重合体であって、場合によっては置換されているポリオキシアルキレン基である。特に好都合とされる実施例によれば、必要に応じて置換されるポリオキシアルキレン基Ａは、ポリオキシエチレン残基及び／又はポリオキシプロピレン残基から構成されており、これらは同種重合体であることも、共重合体であることも可能であり、その際、共重合体の残基は統計上又はブロック形式に配置されている。好都合なことに、ポリアルキレングリコール誘導体は、下記の式（ＩＩ）乃至（Ｖ）、即ち、
【化８】
2004156013.tif 000004
2004156013.tif 000005
【化９】
2004156013.tif 000006
2004156013.tif 000007
【化１０】
2004156013.tif 000008
2004156013.tif 000009
【化１１】
2004156013.tif 000010
2004156013.tif 000011
（式中、Ｒ１及びＲ２は、上記と同じ意味を有しており、Ｒ３、Ｒ４、Ｒ５、Ｒ６及びＲ７は、相互に無関係に、水素又は１〜６個の炭素原子を有するアルキル基、特に、水素又はメチル基であり、また、ｎ、ｍ、ｏ及びｐは、０〜１００の数値を有すると好都合であるが、０〜２００の数値を有し、ｎ＋ｍ＋ｏ＋ｐの総計が、５〜２００であると好都合で、５〜３００であるという条件下に、０〜２００の数値を有するそれぞれ無関係の整数であり、その際、本発明の特に好都合とされる１実施例によれば、ポリアルキル誘導体のモル量は、１モル当たり５００〜５０００グラムであるとより好都合であるが、１モル当たり２５０〜２０，０００グラムの範囲内である。）
の一種に対応している。
【００１８】
本発明によれば、特に好都合とされるポリアルキレングリコール誘導体は、１モルあたり２５０〜５０００グラムのモル量を有する、ポリエチレングリコールアリルエーテル、ポリエチレングリコールアクリレート、ポリエチレングリコールメタクリレート、メトキシポリエチレングリコール−１１００−メタクリレート、ポリエチレングリコールジメタクリレート及び／又はポリエチレングリコール−コ−プロピレングリコールアリルエーテル、及び特に、ポリエチレングリコール−７５０−アリルエーテル、ポリエチレングリコール−５０００−アリルエーテル及びメトキシポリエチレングリコール−５６０−メタクリレートの中から選ばれる。
【００１９】
本発明に記載されている通りに使用されるポリアルキレングリコール誘導体は、公知及び／又は市販されているものか、又はその道の専門家には文献から公知である化学合成法に基づき、即ち、エチレンオキシド及び／又はプロピレンオキシドを所望の分子重量までポリ濃縮（Ｐｏｌｙｋｏｎｄｅｎｓａｔｉｏｎ）してから、残基Ｒ１及びＲ２を添加して製造されるものかのどちらかである。その他に、アリルアルコール又はアクリル酸乃至メタクリル酸を出発点にすることも同様に可能であり、また、このポリオキシアルキレン基Ａは、エチレンオキシドとプロピレンオキシドの同種重合又は共重合により作られることができる。このポリ濃縮が、例えば、１，４−ブタンジオール又は１，６−ヘキサンジオール、トリメチロールプロパン又はペンタエリスリトールのような多価アルコールを出発点にしている場合、得られるのは上記の式（ＩＩＩ）の分枝させられたポリアルキレン誘導体である。
【００２０】
本発明に記載されている通りに使用され、しかも市販されている上記の式（ＩＩ）の化合物は、例えば、ポリグリコールＡ５００、Ａ７５０、Ａ１１００、Ａ５０００という名称の下に販売されているポリエチレングリコールアリルエーテル、並びにエムルゾゲン（Ｅｍｕｌｓｏｇｅｎ）ＡＬ２５０という名称の下に同じくクラリアント（Ｃｌａｒｉａｎｔ）社から販売されているポリエチレングリコール−コプロピレングリコール−アリルエーテル；ザルトマー（Ｓａｒｔｏｍｅｒ）の名称の下に市販されているポリエチレングリコールアクリレート、クレイ・ヴァリー（Ｃｒａｙ  Ｖａｌｌｅｙ）社によりＣＤ５５０という名称の下に販売されているポリエチレングリコールメタクリレート及びザルトマー２５２という名称の下に同じくクレイ・ヴァリー社から販売されているポリエチレンヂメタクリレートであり、更に、メルク（Ｍｅｒｃｋ）社から市販されているメトキシポリエチレングリコール−１１００−メタクリレートもある。
【００２１】
本発明に係る硬化剤成分は、ラジカル形成物として、過酸化物及び／又はアゾ化合物を含有可能であり、有機の過酸化物又は有機のアゾ化合物を含有していると好都合である。特に好都合とされる過酸化物は、過酸化アルキル、過酸化ジアルキル、過酸化ジアキル、アルキルヒドロペルオキシド、ヒドロペルオキシド、ペロ炭酸塩（Ｐｅｒｏｃａｒｂｏｎａｔｅ）、ペルケターレ（Ｐｅｒｋｅｔａｌ）及び／又は無機の過酸化物である。最も好都合とされる実施例の１つによれば、硬化剤−成分には、ラジカル形成物として、過酸化ジアセチル、過酸化ジ−ｐ−クロロベンゾイル、過酸化ジ−ｔ−ブチル、クモールヒドロペルオキシド、過酸化フタロイル、過酸化スクシニル、過酸化ジラウリル、過酸化アセチルシクロヘキサンスルフォニル、過安息香酸ｔ−ブチル、ｔ−ブチルペルオクトート（Ｂｕｔｙｌｐｅｒｏｃｔｏａｔ）、過炭酸シクロヘキサン（Ｃｙｃｌｏｈｅｘａｎｐｅｒｃａｒｂｏｎａｔ）、過炭酸ビス（４−ｔ−ブチルシクロヘキシル）、過酸化シリシウム、過酸化アセチルアセトン、過酸化シクロヘキサノン、過酸化メチルエチルケトン、過酸化ジベンゾイル、過酸化ジラウロイル及び／又はアゾビスイソブチロニトリルが含有されている。−２５乃至＋６０℃の温度範囲内並びに戸外の通常の建設現場において処理されるのに特に好都合に使用可能とされるものは、過酸化ジベンゾイル又は過酸化ジラウロイルのような過酸化ジアシルである。本発明で記載されている通り、好都合とされるアゾ化合物は、アゾビスイソブチルニトリルである。
【００２２】
ラジカル形成物、水、及びポリアルキレングリコール誘導体という必須とされる構成要素以外に、本発明に係る硬化剤成分は、場合によっては、補足的に通常の有機及び／又は無機の充填剤、濃縮剤（粘稠剤）、チキソトロピー剤、非反応性の溶剤、流動性（ろ過性）改良剤、活性化剤（促進剤）、橋かけ剤（湿潤剤）及び／又は安定剤（安定化剤）を含有することも可能である。これらの充填剤は、例えば、砂又は粉として、石英、石英材料、コランダム（Ｋｏｒｕｎｄ）、炭酸カルシウム、硫酸カルシウム、ガラス及び／又は寸法や形の異なる有機重合体からなる粒子でできていることは好都合であり、球形又は中空の球形を呈しているか、或いは、例えば、ポリメチルメタクリレート、ポリエステル、ポリアミド製の繊維形状のもの、或いは、同じくマイクロ球形のポリマー（過重合）の形を呈している。
【００２３】
濃縮剤又はチキソトロピー剤として、ケイ酸塩、ベントナイト（Ｂｅｎｔｏｎｉｔ）、ラポナイト（Ｌａｐｏｎｉｔ）、発熱性のケイ酸（Ｐｙｒｏｇｅｎｅｒ  Ｋｉｅｓｅｌｓａｕｒｅ）、ポリアクリレート及び／又はポリウレタンに基づくこの種のものを使用することは好都合である。
【００２４】
ポリアルキレングリコール誘導体の使用量及び可撓性のために必須とされる水の量は、主に使用される化合物のモル重量と関係しており、その際、その道の専門家であれば、これらの構成要素や、場合によって適用される構成要素の正しい比率について、硬化剤成分の配量及び静力学ミキサーにより取り出されるのに必要とされる粘性並びに流動性が備わっているように容易にこれを選択することができる。
【００２５】
好都合とされる１実施例によれば、硬化剤成分として含有されているのは下記の通りである、即ち、
ａ）５〜２０重量％であると好都合であるが、１〜３０重量％の少なくとも１種のラジカル形成物、これは過酸化ジベンゾイル又は過酸化ジラウリルであると好都合であり、
ｂ）１０〜４０重量％であると好都合であるが、５〜５０重量％の水分、
ｃ）１０〜４０重量％であると好都合であるが、３〜５０重量％の上記に定義付けされている通りの、特に、ポリエチレングリコール−７５０−アリルエーテル、ポリエチレングリコール−５０００−アリルエーテル及び／又はメトキシポリエチレングリコール−５６０−メタクリレートである、少なくとも１種のポリアルキレングリコール誘導体、
ｄ）５〜５０重量％であると好都合であるが、０〜７０重量％の少なくとも１種の充填剤、
ｅ）０〜１０重量％の少なくとも１種の濃縮剤又はチキソトロピー剤、及び
ｆ）０〜１０重量％の、非反応性の溶剤、流動性改良剤、活性化剤、橋かけ剤及び／又は安定剤を含む群の少なくとも１種の代表である。
【００２６】
本発明に係る硬化剤成分は、特許付与請求が出されている方法手順によれば、次の通り、即ち、それらの構成要素を均質に混合し、望ましい容量及び求められる流動性に合わせることができるように、ポリアルキレングリコール誘導体及び水、並びに必要に応じて溶剤の量を選択することにより製造される。
【００２７】
本発明に係る硬化剤成分は、例えば、不飽和ポリエステル、ビニルエステル、エポキシアクリレート、ウレタンメタクリレート、ビニルエーテル、アリルエーテルの系の樹脂成分であって、必要に応じて、例えば、スチロール、ジビニルベンゾール、アクリル−及び／又はメタクリル酸、又は例えば、メチル（メタ）アクリレート、ブチル（メタ）アクリレート、ブタンジオールジ（メタ）アクリレート、エチレングリコールジ（メタ）アクリレート、トリメチロールプロパントリ（メタ）アクリレート、ペンタエリスリトールテトラ（メタ）アクリレートのようなそれらのエステルのように、エチレン性不飽和の構造要素を含んでいるもの並びにそれらと同族の誘導体、並びに例えば、ヒドロキシエチル（メタ）アクリレート又はヒドロキシプロピル（メタ）アクリレート、アミノエチル（メタ）アクリレート、アセトアセテートエチル（メタ）アクリレートのようなその他の機能的なグループを包含している単量体、それらのアクリルアミド−誘導体、ブチルビニルエーテル、アジピン酸ジアリル、ジエチレングリコールジビニルエーテル、ヒドロキシブチルビニルエーテル及びこれに類するものである任意の樹脂成分と組み合わせて２成分又はそれより多い成分からなる１種のモルタル材料の中で使用可能とされる。
【００２８】
樹脂成分は、例えば、二酸化ケイ素、特に、発熱性の二酸化ケイ素、石英砂及び／又は石英粉末、小ガラス玉、中空の小ガラス玉、雲母、セメント、炭酸カルシウム及び／又は硫酸カルシウム、コランダム（Ｋｕｒｕｎｄ）、カーバイド、金属小粒子、重晶石、合成及び／又は天然の繊維等のような通常使用される充填剤及び／又は強化剤を補足して、上記の通りの濃縮剤及びチキソトロピー剤と同様に、或いは顔料及び染料も追加で含有することができる。
【００２９】
更にその他に、ポートランドセメント、アルミナセメント及び／又はギブスであると好都合であるが、例えば、セメントのような水力学的に凝結硬化する化合物を充填剤として樹脂成分中へ添加して、硬化剤成分中に含有されている水のその部分又は一部をこのようにして結合させることも同様に可能である。
【００３０】
本発明に係る硬化剤成分及び樹脂成分は、別個に製造された後、多室−容器内に保存されることは好都合であり、それらの部屋からこれらは機械装置を利用して、或いは、駆動媒体の力により搾り出され、静力学混合機であると好都合とされるが、１台の混合装置を通って案内される。その静力学混合機から出てくる硬化中のモルタル材料は直接堅い下地中に設けられている穴の中へ挿入され、その中では、続いて例えば、アンカー棒のような固定すべき構造要素が差し込まれる。処理時間が例えば１０分間であって、硬化時間が少なくとも１時間の場合には、その穴の中で固定された構造要素の強度値はずば抜けている。
【００３１】
定義付けられたポリアルキレングリコール誘導体を本発明に記載されている通りに用いる場合、硬化剤成分の容量だけではなく、流動性も次の通りに、即ち、樹脂成分との簡単且つ一様な混合が静力学混合機の力を借りて容易に達成可能であるのみならず、これと同時にラジカル形成物を含有している硬化剤成分の安定性が貯蔵中も確保され、更にこれと同時に、硬化されるモルタル材料の高い負荷値が達成されることが分かる。
【００３２】
【実施例】
下記の諸例は本発明のより詳細な解明に役立てられることになる。
例１
樹脂成分及び２種の成分からなるモルタル材料の本発明に記載されている通りの硬化剤成分を下記の構成要素、即ち：
樹脂成分Ａ：
２９重量％のエポキシアクリレート、
２０重量％のブタンジオールジメタクリレート、
１９重量％のセメント、
２８重量％の石英砂、
２．２重量％の発熱性のケイ酸；
１．５重量％のジメチル−ｐ−トルイジン、
０．３重量％のイオノール（ブチルヒドロキシトルオール）
硬化剤成分Ｂ：
１５重量％のポリエチレングリコール−７５０−アリルエーテル、
１０重量％のポリエチレングリコール−５０００−アリルエーテル、
２０重量％の水、
１５重量％の過酸化ジベンゾイル（７５％の水を含有）、
３５重量％の炭酸カルシウム及び
５重量％の発熱性のケイ酸
を混合することにより用意する。
【００３３】
両方の成分を別々に製造した後、静力学ミキサーの中でこれらを３：１の容量比に混合して、準備済みの穴（コンクリートＣ２０中の穴、直径１４ｍｍ、深さ１３０ｍｍ）中へ挿入する。アンカー棒（Ｍ１２、鋼の品質１０．９）を差し込んで、室温（２５℃）において一日間硬化させた後にそのアンカー棒の引抜き力を測定する、その際、水力学の道具を使用するが、これを用いると、アンカー棒の引抜き力が測定可能である。ここにおいて測定された引抜き力は６１ｋＮである。
【００３４】
例２
下記の構成要素に基づき、樹脂成分Ａと硬化剤成分Ｂを用意する、即ち：
樹脂成分Ａ：
２０重量％のウレタンメタクリレート、
１８重量％のブタンジオールジメタクリレート、
４．８重量％のイソボルニルメタクリレート、
１０重量％のメチルメタクリレート、
４２重量％の石英砂、
３．４重量％の発熱性のケイ酸；
１．５重量％のジメチル−ｍ−トルイジン、
０．３重量％のイオノール（ブチルヒドロキシトルオール）
硬化剤成分Ｂ：
３０重量％のメトキシポリエチレングリコール−５６０−メタクリレート、
２０重量％の水、
１０重量％の過酸化ジベンゾイル（７５％の含水量）、
３５重量％のガラスのマイクロ球及び
５重量％の発熱性のケイ酸
である。
【００３５】
両方の成分を製造してから、これらを５：１の容量比で混合し、例１中に記載の方法により、このモルタル材料を使用しながら差し込まれたアンカー棒Ｍ１２の引抜き力を７９ｋＮと測定した。
【００３６】
例３
下記の構成要素に基づき、樹脂成分Ａと硬化剤成分Ｂを用意する、即ち：
樹脂成分Ａ：
３０重量％の不飽和ポリエステル、
２０重量％のスチロール、
５．２重量％のジビニルベンゾール、
４０重量％の石英砂及び
３重量％の発熱性のケイ酸；
１．５重量％のジメチルアニリン、
０．３重量％のイオノール（ブチルヒドロキシトルオール）
硬化剤成分Ｂ：
３５重量％のポリエチレングリコール−５００−アリルエーテル、
１０重量％の水、
１５重量％の過酸化ジベンゾイル（７５％の含水量）、
３５重量％のガラスのマイクロ球及び
５重量％の発熱性のケイ酸
である。
【００３７】
両方の成分を製造してから、これらを３：１の重量比で混合し、例１中に記載の方法によりこのモルタル材料を用い差し込まれたアンカー棒Ｍ１２の引抜き力を６８ｋＮと測定した。